ВЫСОКОПРОЧНЫЙ СТАЛЬНОЙ ЛИСТ, ИМЕЮЩИЙ ВЫСОКОЕ СОПРОТИВЛЕНИЕ РАЗРУШЕНИЮ И HIC

1. Высокопрочный стальной лист, имеющий улучшенное сопротивление разрушению и стойкость к индуцированному водородом растрескиванию, отличающийся тем, что он имеет:
химический состав, содержащий, мас.%, С: от по меньшей мере 0,02 до максимум 0,07%; Si: от по меньшей мере 0,05 до максимум 0,50%; Mn: от по меньшей мере 1,10 до максимум 1,60%; P: максимум 0,015%; S: максимум 0,0030%; Nb: от по меньшей мере от 0,005 до максимум 0,030%; Ti: от по меньшей мере 0,005 до максимум 0,020%; Al: от по меньшей мере от 0,005 до максимум 0,060%; Ca: от по меньшей мере от 0,0005 до максимум 0,0060%; N: от по меньшей мере от 0,0015 до максимум 0,0070%; от по меньшей мере один элемент, выбранный из Cu, Ni, Cr и Mo, в общем количестве, составляющем от более чем 0,1 до менее чем 1,5%, а остальное - Fe и загрязняющие примеси;
структуру стали, включающую от по меньшей мере 10%, по площади, бейнита, остальное - феррит и перлит;
степень сегрегации Nb менее чем 1,60 и степень сегрегации Mn менее чем 1,40 в центре толщины стального листа;
2
H2S
5
отношение площади трещинообразования максимум 5,0%, измеренную после погружения на 96 ч в водный раствор уксусной кислоты (25°С) с рН 4,0, который содержит 5% хлорид натрия и имеет парциальное давление HS насыщения (P) 0,01×10 Ра, и
величину вязкого излома от по меньшей мере 85% в испытании на DWTT, проводимом при -30°С (DWTT-SA@-30) на стальном листе толщиной от по меньшей мере 6 до максимум 40 мм.
2. Высокопрочный стальной лист по п.1, при этом химический состав дополнительно содержит V максимум 0,10%.
3. Способ производства высокопрочного стального листа по п.1 или 2, отличающийся:
нагреванием сляба, имеющего химический состав, указанный в п.1 или 2, до температуры нагрева Т (°С), удовлетворяющей следующему уравнению (i);
3
3
3
горячей прокаткой нагретого сляба, при которой завершают чистовую прокатку, при температуре от по меньшей мере от (точки Ar - 60°С) максимум до точки Ar (где точку Ar (°С) рассчитывают по следующему уравнению (ii)) для получения стального листа, и
немедленным охлаждением полученного стального листа со скоростью охлаждения от по меньшей мере 10°С/с до температуры 400-600°С, при которой заканчивают охлаждение, причем
6770/(2,26-log[Nb][C])-73>T≥6770/(2,26-log[Nb][C])-273 … (i);
3
Ar=910-310[C]-80[Mn]-20[Cu]-15[Cr]-55[Ni]-80[Mo]+0,35(t-8) … (ii),
где в уравнениях (i) и (ii) символы элементов означают содержание (мас.%) таких элементов, а t в уравнении (ii) означает толщину (мм) стального листа после завершения чистовой прокатки.